(57)【特許請求の範囲】
【請求項１】
単糸繊度０．５ｄｔｅｘ以下、総繊度７〜１２０ｄｔｅｘである極細繊維を経糸及び／又は緯糸に配し、厚みが１０〜９０μｍである織物において、該経糸及び／又は該緯糸のフィラメントが５０〜１０００回／ｍで撚ってあり、該経糸断面の重なり係数である経糸重なり度（TT）と該緯糸断面の重なり係数である緯糸重なり度（WW）の両方が０．９以上であり、かつ、針刺し前後の透水率が３００ｃｃ／ｃｍ２／ｍｉｎ以下であることを特徴とする医療用布帛。
【請求項２】
前記経糸の撚数Ｔｗと前記緯糸の撚数Ｔｆが、Ｔｗ≧（Ｔｆ＋２００）の関係を満たす、請求項１に記載の医療用布帛。
【請求項３】
前記高密度織物断面の経糸及び／又は緯糸の垂直方向の径（Ｄｖ）と水平方向の径（Ｄｈ）の比が１．５＜Ｄｈ／Ｄｖ＜１０である、請求項１又は２に記載の医療用布帛。
【請求項４】
前記経糸のカバーファクター（ＣＦｗ）と前記緯糸のカバーファクター（ＣＦｆ）の和（ＣＦｗ＋ＣＦｆ）が１６００〜２４００である、請求項１〜３のいずれか１項に記載の医療用布帛。
【請求項５】
前記経糸の単糸繊度Ｄｗ（ｄｔｅｘ）と緯糸の単糸繊度Ｄｆ（ｄｔｅｘ）の比が２≦Ｄｗ／Ｄｆ≦２０である、請求項１〜４のいずれか１項に記載の医療用布帛。
【請求項６】
前記経糸及び緯糸の織縮み率が２０％以下である、請求項１〜５のいずれか１項に記載の医療用布帛。
【請求項７】
筒状のシームレス布帛の形態にある、請求項１〜６のいずれか１項に記載の医療用布帛。
【請求項８】
請求項１〜７のいずれか１項に記載の医療用布帛を含むステントグラフト。
【請求項９】
請求項８に記載のステントグラフトが挿入されたカテーテル。
【請求項１０】
請求項８に記載のステントグラフトを構成要素として含むステントデリバリー装置。
【発明の詳細な説明】
【技術分野】
【０００１】
本発明は、体内埋め込み型資材として好適な医療用布帛であって、薄いにも関わらず透水性に優れており、ステントグラフトの布帛等に好適に用いることのできる医療用布帛に関する。
【背景技術】
【０００２】
従来、大動脈瘤の治療には人工血管を用いた人工血管置換術が行われていたが、最近ではステントグラフトを用いたカテーテル血管内治療が急速に拡大しつつある。これは、ステントグラフト手術が開胸、開腹手術を伴わないため身体的・経済的負担が低減されるためである。このステントグラフトは、カテーテルに入れて、足の付け根の動脈から挿入し、手術部位まで移送される。そのため、動脈が細い患者も適応できるように、細径のカテーテルが求められ、ステントグラフトも小さく折りたためることが望まれている。
ステントグラフトを細くするためには、ステントグラフト用布帛の厚みを薄くすることが必要であり、ステントグラフト用布帛の厚みを薄くするためには、布帛を構成する繊維の総繊度及び単糸繊度を細くすること、即ち極細糸を用いることが必要である。
【０００３】
以下の特許文献１には、繊維の総繊度及び単糸繊度を細くしたステントグラフト用布帛が記載されているが、低い織速度（４０ｒｐｍ以下）では糸切れなく製造できるが、繊維の総繊度及び単糸繊度を細いため、高い織速度（８０ｒｐｍ以上）にすると、経糸及び／又は緯糸は糸切れや毛羽の問題が発生するため、生産速度を上げることが困難である。
また、以下の特許文献２には、細くした繊維の総繊度及び単糸繊度に撚糸をかけているが、撚数を十分考慮しておらず、撚数が少ない場合には毛羽や糸切れが多くなる。また、撚りをかけることで糸が扁平になりにくく、透水性が高くなり、血液漏れが多くなるという問題が発生する。
このように、高生産性であり、かつ厚みが薄く、低透水性の医療用布帛はこれまで得られていない。
【先行技術文献】
【特許文献】
【０００４】
【特許文献１】ＷＯ２０１３／１３７２６３号国際公開公報
【特許文献２】特表２０１３−５１５１７７号公報
【発明の概要】
【発明が解決しようとする課題】
【０００５】
本発明が解決しようとする課題は、高い織速度でも毛羽、糸切れがなく生産でき、低透水性で、厚みが薄い医療用布帛を提供することである。
【課題を解決するための手段】
【０００６】
本発明者は、前記課題を解決すべく鋭意検討し実験を重ねた結果、経糸及び／又は緯糸の撚数の範囲を決め、製織条件の経糸及び／又は緯糸の糸重なり率を調整することで、高い織速度の毛羽や糸切れの問題と透水性の問題を解決できることを予想外に見出し、本発明を完成するに至ったものである。
即ち、本発明は以下のとおりのものである。
【０００７】
［１］単糸繊度０．５ｄｔｅｘ以下、総繊度７〜１２０ｄｔｅｘである極細繊維を経糸及び／又は緯糸に配し、厚みが１０〜９０μｍである織物において、該経糸及び／又は該緯糸のフィラメントが５０〜１０００回／ｍで撚ってあり、該経糸断面の重なり係数である経糸重なり度（TT）と該緯糸断面の重なり係数である緯糸重なり度（WW）の両方が０．９以上であり、かつ、針刺し前後の透水率が３００ｃｃ／ｃｍ２／ｍｉｎ以下であることを特徴とする医療用布帛。
【０００８】
［２］前記経糸の撚数Ｔｗと前記緯糸の撚数Ｔｆが、Ｔｗ≧（Ｔｆ＋２００）の関係を満たす、前記［１］に記載の医療用布帛。
【００１０】
［３］前記高密度織物断面の経糸及び／又は緯糸の垂直方向の径（Ｄｖ）と水平方向の径（Ｄｈ）の比が１．５＜Ｄｈ／Ｄｖ＜１０である、前記［１］又は［２］に記載の医療用布帛。
【００１１】
［４］前記経糸のカバーファクター（ＣＦｗ）と前記緯糸のカバーファクター（ＣＦｆ）の和（ＣＦｗ＋ＣＦｆ）が１６００〜２４００である、前記［１］〜［３］のいずれかに記載の医療用布帛。
【００１２】
［５］前記経糸の単糸繊度Ｄｗ（ｄｔｅｘ）と緯糸の単糸繊度Ｄｆ（ｄｔｅｘ）の比が２≦Ｄｗ／Ｄｆ≦２０である、前記［１］〜［４］のいずれかに記載の医療用布帛。
【００１３】
［６］前記経糸及び緯糸の織縮み率が２０％以下である、前記［１］〜［５］のいずれかに記載の医療用布帛。
【００１４】
［７］筒状のシームレス布帛の形態にある、前記［１］〜［６］のいずれかに記載の医療用布帛。
【００１５】
［８］前記［１］〜［７］のいずれかに記載の医療用布帛を含むステントグラフト。
【００１６】
［９］前記［８］に記載のステントグラフトが挿入されたカテーテル。
【００１７】
［１０］前記［８］に記載のステントグラフトを構成要素として含むステントデリバリー装置。
【発明の効果】
【００１８】
本発明の医療用布帛は、製織加工工程において糸切れや毛羽の発生がなく、高い生産性での製造が可能となる。また、本発明の医療用布帛は、厚みが薄く、透水率が小さいため、高品位のステントグラフト用布帛や人工血管等として最適である。
【図面の簡単な説明】
【００１９】
【図１】本実施形態の医療用布帛の一例を示した模式図である。
【図２】経糸及び／又は緯糸の重なり度（ＴＴ又はＷＷ）について説明する本実施形態の医療用布帛の一例を示した断面模式図である。
【図３】経糸及び／又は緯糸の垂直水平方向の比（Ｄｈ／Ｄｖ）について説明する本実施形態の医療用布帛の一例を示した断面模式図である。
【発明を実施するための形態】
【００２０】
本実施形態の医療用布帛は、特定の極細繊維が配された布帛である。特定の極細繊維は、単糸繊度が０．５ｄｔｅｘ以下であり、かつ、総繊度が７〜１２０ｄｔｅｘである繊維である。総繊度とは、単糸フィラメント１本あたりの繊度と総フィラメント数の積である。
本実施形態の医療用布帛に使用する極細繊維としては、ポリエステル、ポリプロピレン、ポリアミド、ポリウレタン、ポリエチレンテレフタレート，ポリブチレンテレフタレート，ポリシクロヘキサンテレフタレート、ＰＴＦＥやＥＴＦＥなどフッ素樹脂の繊維等が挙げられるが、これらに限定されない。生体内で構造安定性が高く、長期耐久性、取扱い性の良さの観点から、ポリエチレンテレフタレートなどのポリエステルやＰＴＦＥやＥＴＦＥなどのフッ素樹脂が好ましい。生体内の温度変化により繊維の強度低下しないガラス転移温度が５０℃以上のポリエチレンテレフタレートなどのポリエステルやＰＴＦＥやＥＴＦＥなどのフッ素樹脂がさらに好ましい。
極細繊維としては、目的に応じて１種又は２種以上の繊維素材又は繊度違いを組み合わせて使用することができる。組合せの態様としては、２種以上の繊維を撚り合わせて複合繊維として使用することもできるし、織物の経糸、緯糸に別々の繊維を使用することができ、或いはその一部として部分的に使用することもできる。組み合わせ方の例として、ポリエステル繊維とフッ素樹脂の極細繊維同士の組み合わせや、ポリエステル繊維の極細繊維と単糸繊度が０．５ｄｔｅｘ以上のポリエステル繊維との組み合わせ、ポリエステル繊維の極細繊維と単糸繊度が０．５ｄｔｅｘ以上のフッ素樹脂繊維との組み合わせなどが挙げられる。
透水性を低くし、柔軟性を向上させるためには、フィラメント数が１００以上のマルチフィラメントがより好ましい。
【００２１】
本実施形態の医療用布帛では、単糸繊度が０．５ｄｔｅｘ以下であり、かつ、総繊度が７〜１２０ｄｔｅｘである極細繊維が、織物の経糸及び／又は緯糸に配されている必要がある。また、幅方向の柔軟性や防シワの観点から、少なくとも緯糸に極細繊維を用いることが好ましい。透水率を低下させるために、極細繊維は、織物の経糸と緯糸の両者に配されていることがより好ましい。
【００２２】
本実施形態の医療用布帛では、経糸の単糸繊度Ｄｗ（ｄｔｅｘ）と緯糸の単糸繊度Ｄｆ（ｄｔｅｘ）の比が２≦Ｄｗ／Ｄｆ≦２０になるように経糸、緯糸を選択することが好ましく、より好ましくは５≦Ｄｗ／Ｄｆ≦２０であり、さらに好ましくは１０≦Ｄｗ／Ｄｆ≦２０である。Ｄｗ／Ｄｆを２以上にして、経糸と緯糸の単糸断面径に差をつけることは、以下の点で望ましい。通常、ステントグラフトでは血液が流れる方向が経糸方向であり、経糸に引張の負荷が大きくかかるため、緯糸よりも経糸の単糸繊度を太くして経糸方向の引張強度が強くすることが好ましい。また、経糸の単糸繊度よりも、緯糸の単糸繊度を細くすることで、柔軟性が上がり、変形しやすく、皺になりにくいので好ましい。また、Ｄｗ／Ｄｆを２０以下にすることで、緯糸の織縮率が低く抑えられて、透水率を低くすることができるので望ましい。
【００２３】
本実施形態の医療用布帛に使用する極細繊維の総繊度は、ステントグラフト用布帛の薄膜化と製織時に毛羽や糸切れの問題を発生させないために、７ｄｔｅｘ以上１２０ｄｔｅｘ以下であること必要がある。また、総繊度を１２０ｄｔｅｘ以下にすることで、高密度の織物が製造することができる。
尚、ステントグラフトが用いられる血管で最も太いのは、胸部大動脈であり通常内径４０〜５０ｍｍ程度である。胸部大動脈では最大内径５０ｍｍのステントグラフトを１８フレンチ（内径６ｍｍ）以下のカテーテルに挿入できることが求められているが、直径６ｍｍの孔を通過することができる内径５０ｍｍの筒状の布帛の厚みは最大で９０μｍであることが本発明者らのこれまでの検討により明らかになっており、この厚みは筒状布帛の内径が変化しても大きく変わることはないので、本実施形態の極細繊維を特定するにおいては、布帛の厚み９０μｍ以下を基準とする。
【００２４】
本実施形態の医療用布帛に使用する極細繊維の総繊度が７ｄｔｅｘ未満であると布帛の厚みは薄くなり、ステントグラフトの細径化ニーズに適うが、製織加工をはじめとする成形加工工程において毛羽や糸切れが多発する等工程通過性に劣る。また、極細繊維の総繊度が１２０ｄｔｅｘを超えると、例え単糸繊度が０．５ｄｔｅｘ以下であっても布帛の厚みが９０μmを超え、例えば、内径５０ｍｍの筒状の布帛とした時に直径６ｍｍの孔（内径６ｍｍのカテーテルを想定）を通過することができない。布帛の薄膜化と破裂強度を両立するという観点から、極細繊維の総繊度は、１０ｄｔｅｘ以上１００ｄｔｅｘ以下が好ましく、より好ましくは１５ｄｔｅｘ以上８０ｄｔｅｘ以下であり、さらに好ましくは２０ｄｔｅｘ以上５０ｄｔｅｘ以下である。
【００２５】
一方、極細繊維の単糸繊度は、ステントグラフト用布帛の極薄化の観点から、０．５ｄｔｅｘ以下であることが好ましい。ここで、単糸繊度とは単糸フィラメント１本あたりの繊度である。単糸繊度が０．５ｄｔｅｘを超えると、たとえ総繊度が１２０ｄｔｅｘ以下であっても布帛の厚みを９０μｍ以下に薄膜化することは困難である。布帛の薄膜化の観点から極細繊維の単糸繊度は好ましくは０．４ｄｔｅｘ以下、より好ましくは０．３ｄｔｅｘ以下である。単糸繊度の下限に特に限定はないが、織編加工等の後処理工程性の観点から０．０１ｄｔｅｘ以上が好ましく、より好ましくは０．０３ｄｔｅｘ以上である。
【００２６】
本実施形態の医療用布帛に使用する経糸及び／又は緯糸のフィラメントは製織前に５０〜１０００回／ｍで撚っている必要があり、好ましくは５０〜７５０回／ｍであり、より好ましくは５０〜５００回／ｍである。５０回／ｍ以上の撚数とすることで、平滑性を上げ、さらに引張りや曲げ等の応力が均一にフィラメントへかかるようになり、製織時の毛羽や糸切れの問題を減らし、工程安定性の向上に繋がる。１０００回／ｍ以下の撚数とすることで、織物上の経糸及び緯糸は扁平になりやすく、隣接する緯糸−緯糸間及び／又は経糸−経糸間の隙間が減り、透水率を低くすることができる。製織時は、経糸に糸同士の摩耗や金属との摩耗、引張や曲げ等の負荷が大きくかかるため、少なくとも経糸に撚糸を用いて、耐摩耗性、平滑性を向上させることが好ましい。さらに極細繊維は、単糸繊度が小さいため、製織時に毛羽や糸切れが起こりやすいので、撚糸をかけて工程安定性が向上させることが、より好ましい。
撚糸は、２種以上の異なる繊維素材又は異なる繊度を撚り合わせて複合繊維として使用することもできる。また、緯糸、経糸は各々別の撚数の撚糸を用いてもいい。さらに緯糸及び経糸の撚り方向を同一方向にすることが好ましい。これは緯糸及び経糸の撚り方向を同一方向にすることで、緯糸及び経糸の密着性を上げ、透水率を低くすることができ、かつ織物は薄くなるので好ましい。
【００２７】
経糸の撚数Ｔｗと緯糸の撚数ＴｆがＴｗ≧（Ｔｆ＋２００）であることが好ましく、より好ましくはＴｗ≧（Ｔｆ＋３００）であり、さらに好ましくはＴｗ≧（Ｔｆ＋４００）である。経糸の撚り数は、製織時の糸切れや毛羽の問題を抑えるため、経糸の撚数Ｔｗは多くし、耐摩耗性、平滑性を向上させることが好ましい。緯糸も糸切れ、毛羽を抑えるため、撚りをかけることが好ましいが、緯糸は経糸に比べ、織機のヘルドや筬等の摩耗による負荷がないため、緯糸の撚り数Ｔｆは少なくてもよい。また、緯糸も経糸のように多い撚数にすると緯糸重なり度（ＷＷ）が０．９以下になりやすく、透水率が低下する。そのためＴｗ≧（Ｔｆ＋２００）にすることで、製織性の糸切れ、毛羽の問題と透水率の問題の両方を解決できるようになる。
【００２８】
本実施形態の医療用布帛に使用する経糸及び／又は緯糸のフィラメントは製織前に糊剤が被覆されることが好ましい。これにより、耐摩耗性を向上させ、製織時に毛羽や糸切れの発生を抑制することができる。糊付け方法の１つの例としては、糸を糊剤に浸し、乾燥させることが挙げられる。糊剤としては、ポバール系糊剤やアクリル系糊剤等が挙げられ、２種以上の糊剤を組み合わせて使用することもできる。耐糊落ち性の観点から、ポバール系糊剤とアクリル系糊剤を組み合わせた糊剤が好ましい。また、生体安全性の観点からは、糊剤を使用しないことも好ましい。
【００２９】
本実施形態の医療用布帛の織物構造としては、平織、綾織、朱子織、梨地織等があり特に限定するものではないが、布帛の薄膜化と血液漏れが少ないという点から平織構造や綾織構造が好ましい。さらに強度の観点からは、リップストップ組織を有すると引裂き強力や引張強度を上げることができ好ましい。製織後は必要に応じて、精練、ヒートセットを行う。
【００３０】
経糸重なり度（ＴＴ）及び／又は緯糸重なり度（ＷＷ）が０．９以上であることが好ましい。透水率を低くするため、経糸重なり度（ＴＴ）、緯糸重なり度（ＷＷ）の両方が０．９以上であることがより好ましい。また、無撚の糸に比べ撚糸は、扁平になりにくく、糸重なり度が低いため、撚糸が０．９以上の糸重なり度を満たすことが好ましい。
緯糸重なり度（ＷＷ）を０．９以上にする方法は特に限定されるものではないが、１つの例として、極細糸を緯糸に使用し、かつ緯糸の打ち込み数、経糸張力を調整する方法が挙げられる。
極細糸を用いることで、糸が扁平になりやすく、緯糸の糸重なり度が向上する。
緯糸の打ち込み数に関しては、緯糸のカバーファクターが８００以上となるようにサーフェスロールの速度を調整することが好ましい。緯糸のカバーファクターが８００以上とすることで、緯糸密度が向上し、緯糸重なり度を向上させることができる。
緯糸のカバーファクターは、Ｗ１／２×ＮＷ｛式中、Ｗ：緯糸の繊度（ｄｔｅｘ）、ＮＷ：緯糸の本数（本／２．５４ｃｍ）｝で計算される。
また、経糸張力の調整範囲は０．５〜１．５ｇ／ｄｔにすることが好ましく、より好ましくは０．６〜１．５ｇ／ｄｔｅｘ、さらに好ましくは０．７〜１．５ｇ／ｄｔｅｘである。経糸張力を０．５ｇ／ｄｔｅｘ以上にすることで、緯糸の打ちこみ時、緯糸の打ち込み性が向上し、緯糸重なり度が０．９以上になる。１．５ｇ／ｄｔｅｘ以下にすることで糸切れや毛羽がなく、安定して製織することができる。
【００３１】
経糸重なり度（ＴＴ）を０．９以上にする方法は特に限定されるものではないが、１つの実施例として経糸の筬通し本数を調整する方法が挙げられる。経糸のカバーファクターが８００以上となるように経糸を準備して、筬通しすることで可能となる。
経糸のカバーファクターは、Ｔ１／２×ＮＴ｛式中、Ｔ：経糸の繊度（ｄｔｅｘ）、ＮＴ：経糸の本数（本／２．５４ｃｍ）｝で計算される。
【００３２】
織物断面の経糸及び／又は緯糸の垂直方向の径（Ｄｖ）と水平方向の径（Ｄｈ）の比が１．５＜Ｄｈ／Ｄｖ＜１０であることが好ましく、より好ましくは２＜Ｄｈ／Ｄｖ＜１０であり、さらに好ましくは２．５＜Ｄｈ／Ｄｖ＜１０である。また、織物断面の経糸、緯糸の両方の垂直方向の径（Ｄｖ）と水平方向の径（Ｄｈ）の比が１．５＜Ｄｈ／Ｄｖ＜１０であることが、透水率が低くなるのでより好ましい。Ｄｈ／Ｄｖが１．５超であると、糸が扁平になり隣接する緯糸−緯糸間及び／又は経糸−経糸間の隙間が減り、透水率を低くすることができる。Ｄｈ／Ｄｖが１０未満であると、糸の厚みが薄くなり過ぎずに、透水率の悪化を防ぐことができる。さらに、無撚糸に比べ撚糸はＤｈ／Ｄｖが１．５未満になりやすいため、撚糸が１．５＜Ｄｈ／Ｄｖ＜１０を満たすことがより好ましい。透水率を低くするため、経糸と緯糸の両方が１．５＜Ｄｈ／Ｄｖ＜１０を満たすことがより好ましい。
【００３３】
本実施形態の医療用布帛は、好ましくは、経糸のカバーファクター（ＣＦｗ）と緯糸のカバーファクター（ＣＦｆ）の和がＣＦｗ＋ＣＦｆ＝１６００〜２４００である高密度織物であり、より好ましくはＣＦｗ＋ＣＦｆ＝２０００〜２４００であり、さらに好ましくはＣＦｗ＋ＣＦｆ＝２５００〜２４００である。ＣＦｗとＣＦｆの和を１６００以上とすることで、隣接する緯糸−緯糸間及び／又は経糸−経糸間の隙間が減り、透水率を低くすることができる。また、ＣＦｗとＣＦｆの和を２４００以下とすることで、製織時の経糸同士の摩擦を防ぎ、生産安定性を保つことができる。低透水率の観点から、経糸重なり度（ＴＴ）及び緯糸重なり度（ＷＷ）を０．９以上にするために、ＣＦｗ及びＣＦｆはそれぞれ８００以上であることがより好ましい。
【００３４】
本実施形態の医療用布帛では、経糸及び緯糸の織縮み率が２０％以下であることが好ましく、より好ましくは織縮み率が１５％以下であり、さらに好ましくは織縮み率が１０％以下である。経糸、緯糸の織縮み率がそれぞれ２０％以下であることで、隣接する緯糸−緯糸間及び／又は経糸−経糸間の隙間が減り、透水率を低くすることができる。
【００３５】
ステントグラフト用布帛としては、シート状の布帛を筒状に張り合わせて使用することも可能であるが、貼り合わせ部分の厚みが増し、細く布帛を折り畳むことができなくなる。また、血液漏れ防止の観点からは、ステントグラフト用布帛は織物構造であることが必要である。従って、本実施形態の医療用布帛は、ステントグラフトの細径化実現及び血液漏れ防止の観点から筒状のシームレス布帛（織物）の形態にあることが好ましい。
【００３６】
本実施形態のシームレス織物の厚みは、細径化の観点から１０μｍ以上９０μｍ以下であり、好ましくは１５μｍ以上８０μｍ以下であり、より好ましくは２０μｍ以上７０μｍ以下である。ここで、シームレス布帛の厚みは、筒状織物の周方向（径により任意）、長さ方向（１０ｃｍ〜３０ｃｍ）の範囲内で任意に選択された１０箇所の布帛の厚みを、厚みゲージを用いて測定した値の平均値で定義される。シームレス布帛の厚みが９０μｍを超えると、例えば、内径５０ｍｍの筒状織物とした時に直径６ｍｍの孔を通過することができない。他方、シームレス布帛の厚みが１０μｍよりも薄くなると十分な破裂強度を保持することができない。
本実施形態のシームレス布帛の外径は、ステントグラフトが用いられる血管の内径に依存し、一般的には３ｍｍ以上５０ｍｍ以下であるが、必ずしもこの領域に限定されない。
【００３７】
本実施形態の医療用布帛では、針刺し前後の透水率が３００ｃｃ／ｃｍ２／ｍｉｎ以下であることが必要である。布帛の透水率は血液漏れ防止の指標となり、透水率が３００ｃｃ／ｃｍ２／ｍｉｎ以下であることで、布帛壁面からの血液漏れを抑えられる。一方、ステントグラフト用布帛は、金属製のステントと縫合糸で縫い合わせることで最終製品であるステントグラフトに仕上げるが、その際布帛に大きな針孔が開くと、そこから血液漏れが生じる。即ち、ステントグラフト用布帛の実用性能としては針を刺した後の透水率も３００ｃｃ／ｃｍ２／ｍｉｎ以下であることが必要である。ここで、針刺し後の透水率は、テーパー形状の３／８ニードル針を用い、任意で１ｃｍ２当り１０回数針を通した後に測定される値である。本実施形態の筒状シームレス布帛には、極細繊維が用いられているため、織組織において単糸フィラメントが扁平に押し広げられ経糸と緯糸交差点の隙間が埋まり、針刺し前の透水率が低く抑えられる。実用性能の観点から、本実施形態の医療用布帛の針刺し前後の透水率は、好ましくは２５０ｃｃ／ｃｍ２／ｍｉｎ以下、より好ましくは２００ｃｃ／ｃｍ２／ｍｉｎである。
【００３８】
本実施形態の筒状シームレス織物は、所望の厚みや外径等の要件を逸脱しない範囲内で抗血栓材料、コラーゲン、ゼラチン、ヘパリン、アセチルサリチル酸、ポリウレタン等でコーティングされていてもよい。特に、コラーゲン、ゼラチンは生体親和性が優れ、低い抗原性のため、より好ましい。コーティングされることで透水性を低下させることができ、血液漏れを抑制することができる。
また、本実施形態の筒状シームレス織物は親水加工をコーティングされていてもよい。親水加工することにより細胞が吸着しやすくなり、優れた生体適合性を発現する。さらに血液漏れの抑制効果があると期待できる。親水剤は特に限定しないが、例としてポリエチレンオキサイド、ポリビニルアルコール等が挙げられる。
【００３９】
本実施形態の筒状シームレス織物はカレンダー等のプレス処理をされていてもよい。プレス加工により、緯糸及び経糸の扁平性が向上し、糸−糸間の隙間が小さくなり、低透水率が期待できる。筒状シームレス織物をクリンプ加工することもできる。クリンプ加工をすることで、屈曲によるキンクが発生なくなるので、クリンプ加工は有効な方法である。
【００４０】
本実施形態の筒状のシームレス織物は、拡張可能部材となるステント（バネ状の金属）と組み合わせることでステントグラフトとして使用され得る。ステントグラフトのタイプとしては、筒状の単純ストレートタイプ、枝血管に対応可能な分枝タイプや開窓タイプ、分岐タイプと組み合わせ可能なテーパータイプ、変形可能な蛇腹タイプ、胸部大動脈用の弓型タイプ等が挙げられ、患部の状態や形状に応じて選択できる。
【００４１】
ステントの材料としては、従来公知の部材から適宜選択して用いることができる。公知部材としては、形状記憶合金、超弾性金属、合成高分子材料を用いた自己拡張型の素材があるが特に限定されない。金属合金には、ニッケルチタン合金（ニチノール）、コバルトクロム鉄合金（エルジロイ合金）、コバルトクロム合金、ニッケルクロム合金（インコネル合金）、鉄クロム合金等が挙げられ、上記の部材の中では、自己拡張型のニッケル−チタン合金（ニチノール）は、ステントグラフトを血管への固定力が高いことや耐腐食性の観点から好ましい。ステントは従来技術のいかなるデザインであってもよい。ステントは自己拡張型に代わってバルーンで広げるタイプでも適応可能である。また、ステントは、モノフィラメントやマルチフィラメント、テープ状等の構造を取ることができ、これら２つ以上を組み合わせることも可能である。拡張力や強度を必要とする場合は、モノフィラメントのステントを用いることが好ましい。膜厚を薄くする観点からは、テープ状のステントが好ましい。ステントの太さは細い方がカテーテルに挿入しやすいが、細過ぎると拡張力がなくなり、ステントが血管に固定できないという問題が発生するので、拡張力を確保しつつ、可能な限り細径のステントを選択することが好ましい。
ステントの形状としては、直線形状、ジグザク形状、ダイヤモンド形状等が挙げられ、グラフトの動きにより、変形可能なジグザグ形状が好ましい。
また、筒状のシームレス織物に取り付けられるステントは連続したワイヤをらせん状に取り付けてもよく、分離したリング状のステントを２つ以上取り付けることやリング状のステントを部分的に結合することもできる。
【００４２】
本実施形態の筒状のシームレス織物は、ステントの内面又は／及び外面に取り付けられ、ステントグラフトを作製することができる。ステントによる血流阻害と血栓の抑制のために、シームレス織物はステントの外面ではなく、内面に取り付けることが好ましい。筒状のシームレス織物へのステントの取り付け方としては、糸による縫合、接着剤による固定、リベットによる固定等が挙げられる。結合強度や密着性の観点から糸による縫合が、好ましい。
縫合糸としては、ポリエステル、ポリプロピレン、ポリアミド、ポリウレタン、ポリエチレンテレフタレート、ポリブチレンテレフタレート、ポリシクロヘキサンテレフタレート、ＰＴＦＥやＥＴＦＥなどフッ素樹脂の繊維等が挙げられるが、これらに限定されない。これらはモノフィラメントでもマルチフィラメントでもよく、極細繊維でもよい。極細繊維を用いることで、縫合による穴を小さくでき、低透水率が期待できる。目的に応じて１種又は２種以上の繊維素材と組み合わせて使用することができ、組合せの態様としては、２種以上の繊維を撚り合わせて複合繊維として使用することもできるし、織物の経糸、緯糸を別の繊維を使用することができ、或いはその一部として部分的に使用することもできる。好ましくは、生体内で構造安定性が高く、長期耐久性、取扱い性の良さの観点から、ポリエチレンテレフタレートなどのポリエステルやＰＴＦＥやＥＴＦＥなどのフッ素樹脂が好ましい。生体内の温度変化により、繊維の強度低下しないガラス転移温度が５０℃以上のポリエチレンテレフタレートなどのポリエステルやＰＴＦＥやＥＴＦＥなどのフッ素樹脂がより好ましい。
【００４３】
接着剤としては、ポリエステル樹脂、ポリプロピレン樹脂等が挙げられるが、これらに限定されない。縫合に比べ、接着剤による固定は、シームレス織物を傷付けないため、縫合穴からの血液漏れをなくすことができるため、縫合よりも好ましい。ステントグラフトを展開するときに位置決めしやすいように、ステントグラフトへＸ線不透過マーカーを組み込み、Ｘ線可視性の向上させることもできる。Ｘ線不透過マーカーとしては、金、タンタル、プラチナ・イリジウム等の貴金属が挙げられる。金やプラチナはＸ線不透過性も極めて高いため、視認性を高める点から、より好ましい。
【００４４】
本実施形態のステントグラフトは、アンカリングステントをつけることができる。アンカリングステントとは、大動脈などの内壁にステントをひっかけるフックである。アンカリングステントがあることにより、長期間の血管の拍動によるステントグラフトのズレが抑えられる。
【００４５】
本実施形態の筒状シームレス織物には穴をつけ、ステントグラフト取り付け箇所の周辺にある血管を閉塞しないようにすることができる。穴周囲は、裂けたりしないように縫製や熱溶融などで処理されていることが好ましい。穴の数や直径は、ステントグラフトを取り付ける箇所の周辺にある血管の数や直径と同一であることが好ましい。穴の形は限定されないものの、円形、長円形、三角形、正方形、多角形、又はランダム形状が挙げられる。また、手術中に穴の位置を確認するため、穴周囲に透過マーカーを取り付けることがより好ましい。
【００４６】
好ましい態様では、ステントグラフトは、カテーテルに挿入されて血管内で移送される。本実施形態のステントグラフトは、布帛の厚みが９０μm以下と薄くかつ柔軟性が高いので、細い径のカテーテルに挿入することができ、その結果血管内の移送が容易であり、血管壁を損傷するリスクが低減される。尚、カテーテルとしては、ステントデリバリー用のチューブタイプやバルーンタイプ等の公知の様々な技術を使用できる。また、本発明の細い径のカテーテルに挿入されたステントグラフトは、公知の様々な技術のデリバリーシステムを使用して血管内で移送、留置することができる。本実施形態の筒状シームレス織物をステントグラフト用布帛として用いた場合、ステントグラフトを細径化できるので、入院期間の短縮など患者の身体的・経済的負担を低減することができ、また、血管壁損傷等のリスクも低減することができる。更に動脈の細い女性やアジア人等、これまで経カテーテル的血管内治療適応から除外されていた症例に対しても適用範囲を広めることができる。
【００４７】
以下、本実施形態の極細繊維とシームレス織物の製造方法について説明するが、本発明は、これらの方法に制限されることを意図されない。
また、例として、極細繊維にはポリエチレンテレフタレート（ＰＥＴ）を挙げるが、この材料に限定されない。このポリエチレンテレフタレート（ＰＥＴ）のポリマーには、溶融紡糸し、引き続く延伸によって極細繊維を製造する、いわゆる直接溶融紡糸法を採用することが好ましい。溶融紡糸機は、乾燥機、押出機、紡糸頭を設けた公知の紡糸機を使用することができる。溶融されたＰＥＴは、紡糸頭に装着された複数の吐出ノズルより吐出され、紡出直後に紡口表面下方に設けられた冷却設備により冷却風を吹き付けて冷却固化され、マルチフィラメントとして紡糸される。
【００４８】
ポリエチレンテレフタレート（ＰＥＴ）の極細繊維の製造には、還元粘度が０．８５ｄｌ／ｇ以上のＰＥＴポリマーを用いることが繊維の強度発現、高タフネス実現の観点から好ましいが、紡糸安定性の観点から、原料ＰＥＴポリマーの還元粘度の上限値は１．６０ｄｌ／ｇである。また、紡糸する際の紡口表面温度が２９０℃以上３２０℃以下の範囲で制御され、かつ、吐出ノズルが多重配列である場合、紡口表面温度分布（最外配列から最内配列間の温度分布）が１０℃以内であることが好ましい。還元粘度や紡糸温度は繊維の種類や物性に応じて、変更する。
【００４９】
本実施形態では、紡口１個につき吐出ノズル数が２０〜１５００ホール穿孔されていることが好ましい。吐出ノズルの配列は、円周配列や直交配列等特に限定されないが、円周配列の場合、ノズル数を増やす目的からは多重の円周配列とすることが好ましい。多重円周配列の配列数、配列間距離、円周配列上の吐出ノズル間距離、さらに冷却風流路のデザインは、所望する単糸数と単糸繊度、並びに許容紡口サイズの範囲内で任意に設計すればよい。
吐出ノズルの孔径は、０．１５ｍｍφ以下０．０５ｍｍφ以上であることが好ましい。
【００５０】
極細繊維の製造方法においては、紡口直下から５ｃｍ以上５０ｃｍ以下の位置で吐出糸条を集束することが、糸条の糸揺れを抑制し、紡糸安定性を向上する観点から好ましい。また、集束された後、繊維束に仕上げ剤を付与し、３００ｍ／ｍｉｎ以上３０００ｍ／ｍｉｎ以下で紡糸することが紡糸効率及び高タフネス化の観点から、好ましい。また、仕上げ剤の油付率は、嵩高加工や織編加工の工程通過性の観点から、１重量％以上３重量％以下が好ましい。
極細繊維の製造方法においては、未延伸糸の段階又は延伸糸の段階で交絡処理を付与することが、嵩高加工や織編加工時の毛羽や糸切れ低減の観点から好ましい。交絡処理は、公知の交絡ノズルを採用し、交絡数は１〜５０個／ｍの範囲が好ましい。
【００５１】
以上の製造方法により得られた極細繊維を用いて撚糸を作製する。撚糸を作製するための撚糸機としては、公知又は慣用の撚糸方法を利用することができ、例えば、リング撚糸機、ダブルツイスター、イタリー式撚糸機、カバリング機、仮撚機など公知の撚糸機が挙げられる。撚糸の形態としては、フィラメントを１本又は２本以上引き揃えて、Ｓ又はＺ方向に加撚した片撚り糸であってもよいし、このような片撚り糸を２本以上引き揃えてさらに上撚りをかけた諸撚り糸であってもよい。撚数は５０〜１０００回／ｍで撚っている必要があり、好ましくは５０〜７５０回／ｍであり、より好ましくは５０〜５００回／ｍである。５０回／ｍ以上の撚数とすることで、平滑性を向上させ、引張りや曲げ等の応力を均一にフィラメントへかかるようにして、製織時の毛羽や糸切れの問題を減らし、工程安定性の向上に繋がる。１０００回／ｍ以下の撚数とすることで、織物上の経糸、緯糸は扁平になりやすく、隣接する緯糸−緯糸間及び／又は経糸−経糸間の隙間が減り、透水率を低くすることができる。
【００５２】
以上の製造方法により得られた撚糸された極細繊維を用いて筒状のシームレス織物を製造することができる。筒状シームレス織物を製造するための織機は、特に限定されるものではないが、杼（シャトル）の往復運動によって緯糸を通すシャトル織機を用いることが織物の耳部（筒状織物の折り返し部分）の織密度低下を抑制し、織物の厚みを均一化する観点から好ましい。エアバック等の比較的単糸繊度及び総繊度が太い繊維を用い、厚みが厚く織幅も広い袋状織物を調製する場合、エアジェットルーム、ウォータージェットルーム、レピアルーム等のシャトルレス織機を用いることは可能であるが、これらのシャトルレス織機で本実施形態の如き厚みが薄く、高密度の均一織物を調製する場合、織物の耳部の織密度低下が著しく、部分的に透水率増加が起こり、引いてはステントグラフト用布帛として利用する場合の血液漏れ等致命的欠陥に繋がる。
【００５３】
また、本実施形態の筒状のシームレス織物の調製では、織前を安定化させ、織物の厚みや径を均一化させる目的や、加工時の糸切れ等を抑制するという目的で、全面テンプルを用いることが好ましい。本実施形態の筒状のシームレス織物では、極細繊維が使用されており、また、厚みがごく薄いので、全面テンプルを用いる場合、当該全面テンプルによる織物の擦過を抑制する目的で、織物と全面テンプルとの接触面積をできるだけ減らす構造にすることが好ましく、また、織物と接触する部分の全面テンプルの部材は摩擦係数の小さい素材を選定することが好ましい。全面テンプルの構造や用いる部材の摩擦係数については、用いる極細繊維の単糸繊度や総繊度、経糸や緯糸の織密度によって、適宜設計選定すればよい。
【００５４】
次に、筒状のシームレス織物を調製する場合、経糸の上げ下げの制御が必要であり、そのための装置としては、ジャガード式開口装置やドビー式開口装置等を用いることができる。
織加工条件については、経糸張力の調整範囲を０．５〜１．５ｇ／ｄｔにすることが好ましく、より好ましくは０．６〜１．５ｇ／ｄｔｅｘ、さらに好ましくは０．７〜１．５ｇ／ｄｔｅｘである。経糸張力を０．５ｇ／ｄｔｅｘ以上にすることで、緯糸の打ちこみ時、緯糸の打ち込み性が向上し、緯糸重なり度が０．９以上になる。１．５ｇ／ｄｔｅｘ以下にすることで糸切れや毛羽がなく、安定して製織することができる。
緯糸の打ち込み数は緯糸のカバーファクターが８００以上となるようにサーフェスロールの速度を調整することが好ましい。緯糸のカバーファクターが８００以上とすることで、緯糸密度が向上し、緯糸重なり度を向上させることができる。
経糸の筬通し本数の調整では、経糸のカバーファクターが８００以上となるように経糸を準備して、筬通しすることで可能となる。織機回転数は、生産性の観点から８０ｒｐｍ以上が好ましい。製織後は、油剤等の除去を目的とした精錬処理、形態安定性を目的とした熱セットを行うことが好ましい。以上の方法で調製された筒状のシームレス織物は、縫合糸を用いてステントと組み合わせ、かつカテーテルに挿入しステントグラフトとして利用することができる。
【実施例】
【００５５】
以下、本発明を実施例により具体的に説明するが、本発明はこれらの実施例に限定されるものではない。尚、物性の主な測定値は以下の方法で測定した。
（１）還元粘度（ηｓｐ／ｃ）
還元粘度（ηｓｐ／ｃ）は、以下のとおり計測する。
ポリエチレンテレフタレート（ＰＥＴ）の場合は以下のようになる。
・１，１，１，３，３，３−ヘキサフルオロ−２−プロパノール（ＨＦＩＰ）０．２５デシリットルにポリエチレンテレフタレート（ＰＥＴ）試料０．３５ｇを室温で溶解して希釈溶液を調整する。溶媒や溶媒量については、ポリマーの種類に応じて変更することができる。
・ウベローデ粘度管(管径：０．０３)を用いて希釈溶液とＨＦＩＰ溶媒の落下秒数を２５℃で計測し比粘度（ηｓｐ）を求める。
・比粘度（ηｓｐ）をポリマー濃度Ｃ（ｇ／ｄｌ）で除して還元粘度ηｓｐ／ｃを算出する。
【００５６】
（２）総繊度・単糸繊度（糸からの評価）
総繊度（ｄｔｅｘ）は、繊維束を１周１ｍのかせに５０回転巻き取り、その糸条の重量を計測し、それを２００倍した値である。単糸繊度（ｄｔｅｘ）は、前記方法で求めた総繊度を単糸数で除した値である。
【００５７】
（３）織縮み率
ＪＩＳ  Ｌ−１０９６（２０１０）  ８．７  Ｂ法記載の方法で測定した。
たて方向及びよこ方向にそれぞれ３か所で２００ｍｍの距離に印を付け、この印内のたて糸及びよこ糸をそれぞれほどき、初荷重の下で真っすぐに張った長さ（ｍｍ）を測り、織縮みを算出した。
【００５８】
（４）分解糸総繊度・単糸繊度（織物からの評価）
ＪＩＳ  Ｌ−１０９６（２０１０）８．９．１．１  Ａ法に基づき測定した。
２００ｍｍ×２００ｍｍの試験片を３枚採取する。１枚につき、たて糸及びよこ糸それぞれ２５本の糸をほどいてその質量（ｍｇ）を量り、繊度を算出した単糸繊度は、前記方法で求めた総繊度を単糸数で除した値である。
【００５９】
（５）分解糸撚り数（織物からの評価）
ＪＩＳ  Ｌ−１０９６（２０１０）  附属書Ｉに基づき測定した。検撚器を用い、生地から取り出した分解糸を２０ｃｍのつかみ幅で計測し、１ｍあたりの撚り数に換算した。
【００６０】
（６）経糸張力
糸の張力測定装置を用い、織機稼動中に経糸ビームとバックローラーの中央部分において、経糸一本当たりに加わる張力を測定した。製織稼動時間１０分間の最大値５点と最小値５点を抽出し平均を取ることで経糸一本当たりの張力とし繊度で割り返した値を用いた。
【００６１】
（７）経糸・緯糸の織密度
ＪＩＳ  Ｌ−１０９６（２０１０）８．６．１に基づき測定した。試料を平らな台上に置き、不自然なしわや張力を除いて、異なる５か所について２．５４ｃｍの区間の経糸及び緯糸の本数を数え、それぞれの平均値を算出した。
【００６２】
（８）経糸又は緯糸のカバーファクター
カバーファクターは（７）の織密度を用いて次式により算出した。
経糸カバーファクター＝（経糸総繊度：ｄｔｅｘ）1/2×（経糸織密度：本／２．５４ｃｍ）
緯糸カバーファクター＝（緯糸総繊度：ｄｔｅｘ）1/2×（緯糸織密度：本／２．５４ｃｍ）
経糸又は緯糸は、（４）の織物から評価された分解糸総繊度を用いた。
【００６３】
（９）経糸重なり度（ＴＴ）、緯糸重なり度（ＷＷ）
織物の経、緯方向の任意の断面画像（図２）を撮影する。織物の経方向又は緯方向の断面を撮影するための試料を通常の方法でＳＥＭ試料台にセットした。この時、垂直に乱れなく糸断面を切出すために、定規を用いて糸の間を糸に沿って刃を入れるように切出した。例えば、経糸重なり度（ＴＴ）を測定する場合は、経糸断面を撮影する必要があり、緯糸の間を緯糸に沿って刃を入れる。その後、ＳＥＭにて一視野に４から６本程度のマルチフィラメントが見やすく収まる程度の倍率（倍率２００倍）で断面写真を撮影した。
経糸重なり度（ＴＴ）、緯糸重なり度（ＷＷ）は、織物の経、緯方向の撮影した断面画像（図２）からＸ１、Ｘ２、Ｙの値を計測し、次式により算出した。
糸重なり度＝（Ｘ１＋Ｘ２）／Ｙ
｛式中、Ｘ１：任意の糸断面の幅、Ｘ２：Ｘ１に隣接する糸断面の幅、Ｙ：Ｘ１とＸ２間の幅｝。
経糸重なり度（ＴＴ）を測定する場合は、経糸断面画像から上記の計算式を用いて算出する。また、緯糸重なり度（ＷＷ）を測定する場合は、緯糸断面画像から上記の計算式を用いて算出する。
【００６４】
（１０）経糸又は緯糸断面の垂直水平方向の比
織物断面画像を（９）のように撮影し、織物断面画像から図３のように任意の経糸及び緯糸の垂直方向の径（Ｄｖ）と水平方向の径（Ｄｈ）を計測し、垂直水平方向の比Ｄｈ／Ｄｖを算出した。
【００６５】
（１１）経糸の単糸繊度Ｄｗ（ｄｔｅｘ）と緯糸の単糸繊度Ｄｆ（ｄｔｅｘ）の比
経糸の単糸繊度Ｄｗ（ｄｔｅｘ）と緯糸の単糸繊度Ｄｆ（ｄｔｅｘ）を（２）のように測定し、Ｄｗ／Ｄｆを算出した。
【００６６】
（１２）織物の厚み
布帛の膜厚シックネスゲージを用いて、荷重１Ｎの加圧下で、厚さを落ち着かせるために１０秒間待った後に厚さをｎ＝５で測定し、平均値を算出した。
【００６７】
（１３）製織性
ジャガード式開口装置のシャトル織機で４０ｒｐｍ、８０ｒｐｍで３０ｃｍサンプルを作製した時、経糸又は緯糸に毛羽や糸切れが発生する回数Ｎ(回)を確認し、下記基準で判定した。
○：Ｎ＝０
△：１≦Ｎ≦５
×：６≦Ｎ
【００６８】
（１４）織物の針刺し前後の透水率
ジャガード式開口装置のシャトル織機で４０ｒｐｍ、８０ｒｐｍで作製したサンプルの透水率を次の方法で測定した。ＡＮＳＩ／ＡＡＭＩ／ＩＳＯ  ７１９８：１９９８／２００１に準拠して織物の針刺し前後の透水率測定を行う。ここで針刺し後の透水率試験は、テーパー形状の３／８ニードル針を用い、任意で１ｃｍ２当り１０回数針を通した後に測定される値である。針刺し前後ともに測定をｎ＝５で行い、その針刺し前後の透水率Ｔ（ｃｃ／ｃｍ２／ｍｉｎ）の平均値を算出し、下記基準で判定した。
○：Ｔ≦３００
△：３００＜Ｔ≦５００
×：５００＜Ｔ
【００６９】
［実施例１］
＜極細繊維＞
原料にポリエチレンテレフタレート（ＰＥＴ）を用い、６５ｄｔｅｘの未延伸糸を巻き取るべく溶融紡糸を行った。
ゲルマニウム触媒で重合された原料ＰＥＴの性状は下記とおりであった。
還元粘度（ηｓｐ／ｃ）：１．１６２ｄｌ／ｇ
チタン含有量：２ｐｐｍ
ジエチレングリコール含有量：０．８重量％
オリゴマー含有量：１．２重量％
用いた紡口は、孔径０．０８ｍｍφが穿孔された５重配列紡口であり、最内配列の吐出ノズル間距離が１．７ｍｍ、全配列間距離は８ｍｍであった。糸条の冷却は、基本的に仰角３７°の吹出し口を有する冷却風吹出し装置を用いた。また、２０００ｍ／ｍｉｎで未延伸糸を巻き取った。巻き取られた未延伸糸を公知の熱ロールを有する延伸機により引張伸度３０％を目安に延伸熱処理を行い、極細繊維を得た。
【００７０】
＜経糸、緯糸＞
上記の紡糸から、緯糸として総繊度３０．３ｄｔｅｘ／３００フィラメントを作製した。
経糸に用いる総繊度３９．４ｄｔｅｘ／２４フィラメントは、適した紡口を選択し、冷却温度を１０℃に設定し溶融紡糸を行い、さらに延伸倍率を設定して作製した。
＜撚糸＞
公知の撚糸機を用いて経糸は５００回／ｍ、緯糸は１００回／ｍの撚りをかけ撚糸を作製した。
＜製織＞
上記の経糸、緯糸を用い、シャトル織機とジャガード式開口装置を用いて、経糸カバーファクター８００以上となるように筬通し幅と経糸本数を調整し、経糸張力を０．９ｇ／ｄｔｅｘ、織機回転数は４０ｒｐｍと８０ｒｐｍで動かし、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００７１】
［実施例２］
＜極細繊維＞
実施例1と同様の条件で極細繊維を作製した。
＜経糸、緯糸＞
上記の紡糸から、緯糸として総繊度７２．４ｄｔｅｘ／４５０フィラメントを作製した。
経糸に用いる総繊度３４．１ｄｔｅｘ／２４フィラメントは、適した紡口を選択し、冷却温度を１０℃に設定し溶融紡糸を行い、さらに延伸倍率を設定して作製した。
＜撚糸＞
公知の撚糸機を用いて経糸は５００回／ｍ、緯糸は１００回／ｍの撚りをかけ撚糸を作製した。
＜製織＞
上記の経糸、緯糸を用い、実施例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００７２】
［実施例３］
＜極細繊維＞
実施例1と同様の条件で極細繊維を作製した。
＜経糸、緯糸＞
上記の紡糸から、緯糸として総繊度２０．１ｄｔｅｘ／１５５フィラメントを作製した。
実施例２と同様の条件で紡糸を行い、経糸として総繊度３４．１ｄｔｅｘ／２４フィラメントを作製した。
＜撚糸＞
公知の撚糸機を用いて経糸は５００回／ｍ、緯糸は１００回／ｍの撚りをかけ撚糸を作製した。
＜製織＞
上記の経糸、緯糸を用い、実施例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００７３】
［実施例４］
＜極細繊維＞
実施例1と同様の条件で極細繊維を作製した。
＜経糸、緯糸＞
上記の紡糸から、経糸として総繊度３０．３ｄｔｅｘ／１５０フィラメント、緯糸として総繊度３０．３ｄｔｅｘ／３００フィラメントを作製した。
＜撚糸＞
公知の撚糸機を用いて経糸は５００回／ｍ、緯糸は１００回／ｍの撚りをかけ撚糸を作製した。
＜製織＞
上記の経糸、緯糸を用い、実施例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００７４】
［実施例５］
＜極細繊維＞
実施例1と同様の条件で極細繊維を作製した。
＜経糸、緯糸＞
上記の紡糸から、緯糸として総繊度５０．２ｄｔｅｘ／１２５フィラメントを作製した。
実施例１と同様の条件で紡糸を行い、経糸として総繊度３９．４ｄｔｅｘ／２４フィラメントを作製した。
＜撚糸＞
公知の撚糸機を用いて経糸は５００回／ｍ、緯糸は１００回／ｍの撚りをかけ撚糸を作製した。
＜製織＞
上記の経糸、緯糸を用い、実施例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００７５】
［実施例６］
＜極細繊維＞
実施例1と同様の条件で極細繊維を作製した。
＜経糸、緯糸＞
上記の紡糸から、緯糸として総繊度３０．３ｄｔｅｘ／３００フィラメントを作製した。
実施例１と同様の条件で紡糸を行い、経糸として総繊度３９．４ｄｔｅｘ／２４フィラメントを作製した。
＜撚糸＞
公知の撚糸機を用いて経糸は９００回／ｍの撚りをかけ撚糸を作製し、緯糸は無撚りの糸を使用した。
＜製織＞
上記の経糸、緯糸を用い、実施例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００７６】
［実施例７］
＜極細繊維＞
実施例1と同様の条件で極細繊維を作製した。
＜経糸、緯糸＞
上記の紡糸から、緯糸として総繊度３０．３ｄｔｅｘ／３００フィラメントを作製した。
実施例１と同様の条件で紡糸を行い、経糸として総繊度３９．４ｄｔｅｘ／２４フィラメントを作製した。
＜撚糸＞
公知の撚糸機を用いて経糸は１００回／ｍ、緯糸は５００回／ｍの撚りをかけ撚糸を作製した。
＜製織＞
上記の経糸、緯糸を用い、実施例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００７７】
［比較例１］
＜経糸、緯糸＞
実施例１と同様の条件で紡糸を行い、経糸、緯糸ともに総繊度３９．４ｄｔｅｘ／２４フィラメントを作製した。
＜撚糸＞
公知の撚糸機を用いて経糸は５００回／ｍ、緯糸は１００回／ｍの撚りをかけ撚糸を作製した。
＜製織＞
上記の経糸、緯糸を用い、シャトル織機とジャガード式開口装置を用いて、経糸カバーファクター８００以上となるように筬通し幅と経糸本数を調整し、経糸張力を０．１ｇ／ｄｔｅｘ、織機回転数は４０ｒｐｍと８０ｒｐｍで動かし、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００７８】
［比較例２］
＜経糸、緯糸＞
経糸に用いる総繊度７６．１ｄｔｅｘ／３０フィラメント、緯糸に用いる総繊度３９．４ｄｔｅｘ／２４フィラメントは、適した紡口を選択し、冷却温度を１０℃に設定し溶融紡糸を行い、さらに延伸倍率を設定して作製した。
＜撚糸＞
公知の撚糸機を用いて経糸は５００回／ｍ、緯糸は１００回／ｍの撚りをかけ撚糸を作製した。
＜製織＞
上記の経糸、緯糸を用い、比較例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００７９】
［比較例３］
＜極細繊維＞
実施例1と同様の条件で極細繊維を作製した。
＜経糸、緯糸＞
上記の紡糸から、緯糸として総繊度３０．３ｄｔｅｘ／３００フィラメントを作製した。
実施例１と同様の条件で紡糸を行い、経糸として総繊度３９．４ｄｔｅｘ／２４フィラメントを作製した。
＜撚糸＞
公知の撚糸機を用いて経糸は５００回／ｍ、緯糸は１００回／ｍの撚りをかけ撚糸を作製した。
＜製織＞
上記の経糸、緯糸を用い、比較例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００８０】
［比較例４］
＜極細繊維＞
実施例1と同様の条件で極細繊維を作製した。
＜経糸、緯糸＞
上記の紡糸から、緯糸として総繊度３０．３ｄｔｅｘ／３００フィラメントを作製した。
実施例１と同様の条件で紡糸を行い、経糸として総繊度３９．４ｄｔｅｘ／２４フィラメントを作製した。
＜撚糸＞
公知の撚糸機を用いて経糸は５００回／ｍ、緯糸は１００回／ｍの撚りをかけ撚糸を作製した。
＜製織＞
上記の経糸、緯糸を用い、シャトル織機とジャガード式開口装置を用いて、経糸カバーファクター８００以下となるように筬通し幅と経糸本数を調整し、経糸張力を０．１ｇ／ｄｔｅｘ、織機回転数は４０ｒｐｍと８０ｒｐｍで動かし、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００８１】
［比較例５］
＜極細繊維＞
実施例1と同様の条件で極細繊維を作製した。
＜経糸、緯糸＞
上記の紡糸から、緯糸として総繊度３０．３ｄｔｅｘ／３００フィラメントを作製した。
実施例１と同様の条件で紡糸を行い、経糸として総繊度３９．４ｄｔｅｘ／２４フィラメントを作製した。
＜撚糸＞
公知の撚糸機を用いて、経糸、緯糸ともに撚りをかけずに使用した。
＜製織＞
上記の経糸、緯糸を用い、比較例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００８２】
［比較例６］
＜極細繊維＞
実施例1と同様の条件で極細繊維を作製した。
＜経糸、緯糸＞
上記の紡糸から、緯糸として総繊度３０．３ｄｔｅｘ／３００フィラメントを作製した。
実施例１と同様の条件で紡糸を行い、経糸として総繊度３９．４ｄｔｅｘ／２４フィラメントを作製した。
＜撚糸＞
公知の撚糸機を用いて、経糸、緯糸ともに３０回／ｍの撚りをかけ撚糸を作製した。
＜製織＞
上記の経糸、緯糸を用い、比較例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００８３】
［比較例７］
＜極細繊維＞
実施例1と同様の条件で極細繊維を作製した。
＜経糸、緯糸＞
上記の紡糸から、緯糸として総繊度３０．３ｄｔｅｘ／３００フィラメントを作製した。
実施例１と同様の条件で紡糸を行い、経糸として総繊度３９．４ｄｔｅｘ／２４フィラメントを作製した。
＜撚糸＞
公知の撚糸機を用いて、経糸、緯糸ともに２０００回／ｍの撚りをかけ撚糸を作製した。
＜製織＞
上記の経糸、緯糸を用い、比較例1と同様の条件で、内径５０ｍｍの平織筒状シームレス織物を作製した。製織中は目視で経糸又は緯糸の糸切れや毛羽を確認した。さらに、この織物に精錬、熱セットを施し仕上げた。得られた布帛の評価結果を以下の表１、２に示す。
【００８４】
［比較例８］
＜極細繊維＞
実施例1と同様の条件で極細繊維を作製した。
＜経糸、緯糸＞
上記の紡糸から、緯糸として総繊度３０．３ｄｔｅｘ／３００フィラメントを作製した。
実施例１と同様の条件で紡糸を行い、経糸として総繊度３９．４ｄｔｅｘ／２４フィラメントを作製した。
＜撚糸＞
公知の撚糸機を用いて経糸は５００回／ｍ、緯糸は１００回／ｍの撚りをかけ撚糸を作製した。
＜製織＞
上記の経糸、緯糸を用い、シャトル織機とジャガード式開口装置を用いて、経糸カバーファクター８００以上となるように筬通し幅と経糸本数を調整し、経糸張力を３．０ｇ／ｄｔｅｘ、織機回転数は４０ｒｐｍと８０ｒｐｍで動かし、内径５０ｍｍの平織筒状シームレス織物を作製した。製織中は目視で経糸又は緯糸の糸切れや毛羽を確認した。その結果、比較例８では、織加工過程で糸切れが多発し、布帛を得ることができなかった。これは経糸張力が１．５ｇ／ｄｔｅｘ以上あり、経糸が引張荷重に耐えられず、糸切れが多発したものと考えられる。
【００８５】
【表１】
0006438692.tif 000002
【００８６】
【表２】
0006438692.tif 000003
【００８７】
実施例１〜６では、８０ｒｐｍと織速度を上げても、糸切れも毛羽もなく織加工の工程性も良好で得られた布帛も目標物性（厚み９０μｍ以下、針刺し前後の透水率３００ｃｃ／ｃｍ２／ｍｉｎ以下）を満足できた。
実施例７では、８０ｒｐｍと織速度を上げると、数回（５回以下）毛羽が確認されたが、得られた布帛も目標物性（厚み９０μｍ以下、針刺し前後の透水率３００ｃｃ／ｃｍ２／ｍｉｎ以下）は満足できた。これは経糸の撚数Ｔｗと緯糸の撚数Ｔｆが（Ｔｗ＋２００）≧Ｔｆを満たしていないため、毛羽が発生したと考えられる。
比較例１、２では、針刺し前後の透水率を満足することができなかった。これは単糸繊維度が太く、製織時の経糸張力が０．５ｇ／ｄｔｅｘ未満で、緯糸のカバーファクターが８００未満だったため、緯糸、経糸重なり度が０．９未満になったので、隣接する緯糸−緯糸間及び／又は経糸−経糸間の隙間が大きくなり、透水率が大きくなったと考えられる。また比較例２は経糸の繊度が特に太いため、緯糸の織縮率が２０％以上になり、隣接する緯糸−緯糸間の隙間がさらに大きくなり、透水率が大きくなったと考えられる。
比較例３では、針刺し前後の透水率を満足することができなかった。これは製織時の経糸張力が０．５ｇ／ｄｔｅｘ未満だったため、緯糸の打ちこみ時、緯糸の打ち込み性が低下し、さらには緯糸のカバーファクターが８００未満だったため、緯糸及び経糸重なり度が０．９未満になったので、隣接する緯糸−緯糸間及び／又は経糸−経糸間の隙間が大きくなり、透水率が大きくなったと考えられる。
比較例４では、針刺し前後の透水率を満足することができなかった。これは製織時の経糸張力が０．５ｇ／ｄｔｅｘ未満だったため、緯糸の打ちこみ時、緯糸の打ち込み性が低下し、さらには緯糸及び経糸のカバーファクターが８００未満だったため、緯糸及び経糸重なり度が０．９未満になったので、隣接する緯糸−緯糸間及び／又は経糸−経糸間の隙間が大きくなり、透水率が大きくなったと考えられる。
比較例５、６では、織機回転数を４０ｒｐｍの時には緯糸、経糸ともに撚数が５０回／ｍ未満だったため、緯糸、経糸重なり度が０．９以上になり針刺し前後の透水率は満足する。しかし、撚数が少ないため、緯糸及び経糸の摩擦耐久性が低下し、織機回転数を８０ｒｐｍに上げると、糸切れや毛羽が多発し、透水率を満足することができなかった。
比較例７では、撚数が緯糸、経糸ともに撚数が１０００回／ｍを超えていたため、針刺し前後の透水率を満足することができなかった。これは１０００回／ｍ以上の撚数とすることで、織物断面の経糸及び緯糸の垂直方向の径（Ｄｖ）と水平方向の径（Ｄｈ）の比Ｄｈ／Ｄｖが１．５未満となり、経糸、緯糸は扁平になっておらず、糸重なり度も０．９未満になったため、隣接する緯糸−緯糸間及び／又は経糸−経糸間の隙間が大きくなり、透水率が大きくなったと考えられる。
比較例８では、織加工過程で糸切れが多発し、布帛を得ることができなかった。これは経糸張力が１．５ｇ／ｄｔｅｘ以上あり、経糸が引張荷重に耐えられず、糸切れが多発したものと考えられる。
【産業上の利用可能性】
【００８８】
本発明の医療用布帛は、人工血管、鼠径ヘルニア用治療等に用いられる人工繊維布、癒着防止剤、人工靭帯、人工弁等の体内埋め込み型資材として好適に利用可能であり、また、体内埋め込み型資材以外にも体外での血液ろ過材、細胞分離膜、細胞吸着材、或いは細胞培養基材等のメディカル用資材としても好適に利用可能である。さらに、本発明の医療用布帛使用した筒状シームレス織物は、ステントグラフトを細径化できるので、入院期間の短縮など患者の身体的・経済的負担を低減することができ、また、血管壁損傷等のリスクも低減することもできる。更に該筒状シームレス織物の提供により、動脈の細い女性やアジア人等、これまで経カテーテル的血管内治療適応から除外されていた症例に対しても適応範囲を広めることができる。
【符号の説明】
【００８９】
１    撚糸された経糸
２    撚糸された緯糸
Ｘ１    任意の糸断面の幅
Ｘ２    Ｘ１に隣接する糸断面の幅
Ｙ    Ｘ１とＸ２間の幅
Ｄｈ    経糸及び／又は緯糸の水平方向の径
Ｄｖ    経糸及び／又は緯糸の垂直方向の径
【図１】
0006438692.tif 000004
【図２】
0006438692.tif 000005
【図３】
0006438692.tif 000006